(57)【要約】  （Ａ）（メタ)アクリレートポリマー及び（Ｂ）（メタ)アクリレートモノマーを含有する光学用粘着材樹脂組成物であって、該（メタ）アクリレートポリマーがアミド基を有することを特徴とする光学用粘着材樹脂組成物、及び該光学用粘着材樹脂組成物をシート状に硬化してなる光学用粘着材シートである。  透明性に優れ、プラスチック前面板やタッチパネルに対して十分な密着力を有し、画像表示装置の保護に必要な衝撃吸収性を有し、かつプラスチック前面板付き画像表示装置を作製する上で必要な柔軟性と取扱い性を有し、画像表示装置の用途に適した光学用粘着材樹脂組成物及びそれを用いた光学用粘着材シートを提供することができる。
2012077807.tif 000002
【特許請求の範囲】
【請求項１】
（Ａ）（メタ)アクリレートポリマー及び（Ｂ）（メタ)アクリレートモノマーを含有する光学用粘着材樹脂組成物であって、該（メタ）アクリレートポリマーがアミド基を有することを特徴とする光学用粘着材樹脂組成物。
【請求項２】
さらに（Ｃ）２つ以上の重合性不飽和結合を有する架橋材を含有する請求項１記載の光学用粘着材樹脂組成物。
【請求項３】
さらに（Ｄ）重合開始剤を含有する請求項１又は２記載の光学用粘着材樹脂組成物。
【請求項４】
前記（Ａ）（メタ）アクリレートポリマーが、（メタ）アクリルアミド系化合物を含むモノマーを重合したものである請求項１〜３のいずれか１項に記載の光学用粘着材樹脂組成物。
【請求項５】
前記（メタ）アクリルアミド系化合物が、ジエチルアクリルアミド、イソプロピルアクリルアミド、ヒドロキシエチルアクリルアミド及びアクリロイルモルホリンから選ばれる少なくとも１種の化合物である請求項４記載の光学用粘着材樹脂組成物。
【請求項６】
前記（Ａ）（メタ）アクリレートポリマーが、（ｉ）アルキル基の炭素数が４〜１８であるアルキル（メタ）アクリレート、（ｉｉ）水酸基含有（メタ）アクリレート及び（ｉｉｉ）（メタ）アクリルアミド系化合物を共重合させて得られるものである請求項４記載の光学用粘着材樹脂組成物。
【請求項７】
前記（Ａ）（メタ）アクリレートポリマーが、（ｉ）アルキル基の炭素数が４〜１８であるアルキル（メタ）アクリレート５５〜８３質量％、（ｉｉ）水酸基含有（メタ）アクリレート１０〜３０質量％及び（ｉｉｉ）（メタ）アクリルアミド系化合物７〜１５質量％を共重合させて得られるものである請求項６記載の光学用粘着材樹脂組成物。
【請求項８】
前記（Ｂ）（メタ）アクリレートモノマーが、（ｉ）アルキル基の炭素数が４〜１８であるアルキル（メタ）アクリレート、（ｉｉ）水酸基含有（メタ）アクリレート及び（ｉｉｉ）（メタ）アクリルアミド系化合物を含有するものである請求項６又は７に記載の光学用粘着樹脂組成物。
【請求項９】
前記（Ａ）成分を形成するための（ｉ）〜（ｉｉｉ）の各成分の（ｉ）〜（ｉｉｉ）の合計量に対する含有比率と、（Ｂ）成分を構成する（ｉ）〜（ｉｉｉ）の各成分の（ｉ）〜（ｉｉｉ）の合計量に対する含有比率が略等しい請求項８記載の光学用粘着材樹脂組成物。
【請求項１０】
前記（Ａ）（メタ）アクリレートポリマーの重量平均分子量が８００，０００〜３，０００，０００である請求項１〜９のいずれか１項に記載の光学用粘着材樹脂組成物。
【請求項１１】
（Ａ）（メタ）アクリレートポリマーが１０〜６０質量％、（Ｂ）（メタ）アクリレートモノマーが３９．９〜８９．９質量％、（Ｃ）架橋材が０．０１〜３０質量％、（Ｄ）重合開始剤が、（Ａ）成分、（Ｂ）成分及び（Ｃ）成分の合計量１００質量部に対して、０．０１〜５質量部である請求項３〜１０のいずれか１項に記載の光学用粘着材樹脂組成物。
【請求項１２】
請求項１〜１１のいずれか１項に記載の光学用粘着材樹脂組成物をシート状に硬化してなる光学用粘着材シート。
【請求項１３】
請求項１２記載の光学用粘着材シートを用いて、画像表示パネルに、その他の光学部材を貼り合わせた構造を有してなる画像表示装置。
【請求項１４】
画像表示パネル、タッチパネル、及び前面板を備える画像表示装置であって、画像表示パネルとタッチパネルとの間、及びタッチパネルと前面板との間の少なくとも一方に請求項１〜１１のいずれか１項に記載の光学用粘着材樹脂組成物又は請求項１２記載の光学用粘着材シートから形成される樹脂層を有してなる画像表示装置。
【請求項１５】
前面板とタッチパネル、タッチパネルと画像表示パネル、又は前面板と画像表示パネル、との間を請求項１２に記載の光学用粘着材シートで貼り合わせる工程、該貼り合わせる工程後、４０〜８０℃、０．３〜０．８ＭＰａ、及び５〜６０分の条件で処理する工程とを含む、画像表示装置の製造方法。
【発明の詳細な説明】
【技術分野】
【０００１】
本発明は、画像表示装置の保護部材等として好適な、光学用粘着材樹脂組成物、それを用いた光学用粘着材シート及び画像表示装置に関する。
【背景技術】
【０００２】
代表的な画像表示装置として液晶画像表示装置（液晶ディスプレイ（ＬＣＤ））が挙げられる。液晶画像表示装置は、液晶表示セルと、その両外面に貼り付けられた偏光板等の光学フィルムとから構成される液晶パネルを有し、液晶表示セルは、予め表面に透明電極及び画素パターン等が形成された約１ｍｍ程度の厚さを有する一対のガラス基板の間に、数μｍ程度のギャップを介して液晶を充填し、シールすることによって作製されている（液晶パネル）。このように構成される液晶画像表示装置に代表される画像表示装置は、薄くて傷付きやすい表示用部品である。そのため、特に、携帯電話、ゲーム機、デジタルカメラ、車載部品等の用途では、一般に、画像表示装置の前面に一定の空間を介して透明な前面板（保護パネル）が設けられている。【０００３】
また、現在の大型の液晶画像液晶表示装置では、液晶パネルの前面に偏光板が設けられている。偏光板の表面はアンチグレア（ＡＧ）処理されており、画像表示装置の前面における光の反射を低減させることによって視認性を向上させている。大型の画像表示装置の場合、一般に、装置の衝撃吸収性を向上させるために前面板等の部材を別途設けることはせず、それらは液晶パネル全体及びセット全体が衝撃耐性を持つように構成されている。このような大型の液晶画像表示装置における課題は、ＡＧ処理によって画像が滲んで見えること、画像表示装置の表面に触ると液晶パネルが撓み画像が乱れること、ＡＧ処理のために表面の汚れが落ち難く、その一方で強く擦ると傷が生じやすいことにある。また、今後の液晶パネルの大型化に伴って、液晶パネル自体の衝撃耐性が低下し、画像表示装置の衝撃耐性に問題が生じることが考えられる。【０００４】
上述の状況に鑑みて、液晶パネルの前面にアンチリフレクション（ＡＲ）処理を施した前面板を設けて、ＡＧ処理に由来する欠点の解消を図ることが考えられる。しかし、前面板と液晶パネルとの間に空気が介在する、すなわち空間となる場合には、この空間が光の散乱を起こす原因となり、それに起因して透過率の低下、２重映りによる画質の低下等が考えられる。そのため、前面板と液晶パネルとの間の空間を樹脂等で埋める技術が提案されている（特許文献１、２、３及び４を参照）。【０００５】
さらに、近年、携帯電話、ゲーム機、デジタルカメラ、車載部品、ノートパソコン、デスクトップパソコン、パソコン用モニター等に、タッチパネルが搭載されるようになってきた。このような液晶画像表示装置の場合には、前面板（保護パネル）、タッチパネル、及び液晶パネルがこの順で積層された積層構造となっており、前面板（保護パネル）とタッチパネルとの間、タッチパネルと液晶パネルとの間に一定の空間が存在する。当該空間が空気の場合には、上述のように、この空間が光の散乱を起こす原因となり、それに起因してコントラストや輝度、透過率が低下し、さらには二重映りによる画質の低下が起こり得る。これを解決するためにも、前記の空間を樹脂等で埋める技術が重要である。【０００６】
ところで、画像表示装置（ディスプレイ）をテレビに適用する場合、ＵＬ規格又は電波取締法等の規定によって、画像表示装置は鋼球落下による耐衝撃試験の際に部材が飛散したり、又は鋼球が部材を貫通したりすることがあってはならない。現在、広く普及しているガラス製ブラウン管（ＣＲＴ）では、先の規格を満たすために、ガラス板を厚く設計する必要があり、ＣＲＴ全体の質量が重くなる傾向がある。そこで、ガラス板を厚くすること無く、画像表示装置に飛散防止性を付与する手段として、ガラス板表面に自己修復性を有する合成樹脂保護フィルムを積層する技術が提案されている（特許文献５及び６を参照）。【０００７】
また、フラットパネルディスプレイ（ＦＰＤ）の一例として近年注目されているプラズマディスプレイパネル（ＰＤＰ）では、パネル部の割れを防止するために、ＰＤＰ前面（視認面側）に１〜５ｍｍ程度の空間を介して厚さ３ｍｍ程度のガラス等の前面板を設けている。しかし、ＰＤＰの大型化に伴って、前面板の面積も大きくなるため、ＰＤＰ全体の質量が重くなる傾向がある。そこで、画像表示装置（ディスプレイ）の割れ防止のために、特定の樹脂をディスプレイ表面に積層すること、又は特定の樹脂を積層した光学フィルタをディスプレイ表面に積層する技術が提案されている（特許文献７、８、９及び１０を参照）。
【先行技術文献】
【特許文献】
【０００８】
【特許文献１】特開平５−１１２３９号公報
【特許文献２】特開平３−２０４６１６号公報
【特許文献３】特開平６−５９２５３号公報
【特許文献４】特開２００４−１２５８６８号公報
【特許文献５】特開平６−３３３５１５号公報
【特許文献６】特開平６−３３３５１７号公報
【特許文献７】特開２００４−５８３７６号公報
【特許文献８】特開２００５−１０７１９９号公報
【特許文献９】特開２００４−２６３０８４号公報
【特許文献１０】特開２００７−９１１５号公報
【発明の開示】
【０００９】
上述のように、画像表示装置の保護を目的とする様々な技術が報告されているが、それらを大型の液晶画像表示装置に適用した場合、満足できる結果は得られず、さらなる開発が望まれている。特に近年は質量軽減及び低コスト化、良好な加工性の観点から前面板にプラスチック板を使用することが検討されているが、プラスチック製の前面板を使用した場合、ガラス製前面板と比較して温度や湿度の変化によるそりが発生しやすいため、剥離や気泡といった不良が発生しやすい。特に前面板と画像表示パネルとの密着力が低い場合に不良の発生がおきやすく、前面板と画像表示パネルとを密着させるための樹脂組成物との間には高い密着力が要求される。しかしながら上記の特許文献に開示される技術では、プラスチック前面板と樹脂組成物の密着性や、プラスチック前面板付き画像表示装置の信頼性は必ずしも充分なものではない。
【００１０】
上述の状況に鑑みて、本発明は、透明性に優れ、プラスチック前面板、タッチパネル、画像表示パネル（液晶パネル、ＰＤＰパネル、有機ＥＬパネル等）に対して十分な密着力を有し、画像表示装置の保護に必要な衝撃吸収性を有し、かつプラスチック前面板付き画像表示装置を作成する上で必要な柔軟性と取扱い性を有し、画像表示装置の用途に適した光学用粘着材樹脂組成物及びそれを用いた光学用粘着材シートを提供することを第１の目的とする。また高温信頼性や耐湿信頼性に優れる画像表示装置の用途に適した光学用粘着材樹脂組成物及びそれを用いた光学用粘着材シートを提供することを第２の目的とする。
【００１１】
本発明は、上記の課題を解決するために鋭意研究した結果、アミド基を有する（メタ)アクリレートポリマーを用いることで、上記課題が解決し得ることを見出した。本発明は、かかる知見に基づいて完成したものである。
すなわち、本発明は、
（１）（Ａ）（メタ)アクリレートポリマー及び（Ｂ）（メタ)アクリレートモノマーを含有する光学用粘着材樹脂組成物であって、該（メタ）アクリレートポリマーがアミド基を有することを特徴とする光学用粘着材樹脂組成物、
（２）上記（１）に記載の光学用粘着材樹脂組成物をシート状に硬化してなる光学用粘着材シート、
（３）上記（２）に記載の光学用粘着材シートを用いて、画像表示パネルに、その他の光学部材を貼り合わせた構造を有してなる画像表示装置、及び
（４）画像表示パネル、タッチパネル、及び前面板を備える画像表示装置であって、画像表示パネルとタッチパネルとの間、及びタッチパネルと前面板との間の少なくとも一方に上記（１）に記載の光学用粘着材樹脂組成物又は上記（２）に記載の光学用粘着材シートから形成される透明樹脂層を有してなる画像表示装置、
を提供するものである。
【００１２】
本発明の光学用粘着材樹脂組成物、そのシート状硬化物である光学用粘着材シートは、プラスチック前面板に対する密着性が高く、透明性や衝撃吸収性に優れるため、画像表示装置及び画像表示装置用光学フィルタの用途に好適に使用することが可能である。例えば、本発明の光学用粘着材樹脂組成物及び粘着材シートを画像表示装置の透明樹脂層として適用した場合、画像表示装置において優れた高温信頼性、耐湿信頼性及び衝撃吸収性を実現することが可能となる。
【図面の簡単な説明】
【００１３】
【図１】従来の液晶表示装置の構成例を模式的に示す側面断面図である。
【図２】従来の液晶表示装置の構成例を模式的に示す側面断面図である。
【図３】本発明の液晶表示装置の構成例を模式的に示す側面断面図である。
【図４】タッチパネルを有する従来の液晶表示装置の構成例を模式的に示す側面断面図である。
【図５】タッチパネルを有する本発明の液晶表示装置の構成例を模式的に示す側面断面図である。
【図６】オンセル型構造を有する本発明の液晶表示装置の構成例を模式的に示す側面断面図である。
【図７】タッチパネルを有する本発明の液晶表示装置の構成例を模式的に示す側面断面図である。
【符号の説明】
【００１４】
１０  液晶表示セル
２０、２２  偏光板
３０  空隙（空気層）
３２  透明樹脂層
４０  透明保護基板
５０  バックライトシステム
６０  タッチパネル
【発明を実施するための最良の形態】
【００１５】
本発明の光学用粘着材樹脂組成物は、（Ａ）（メタ)アクリレートポリマー及び（Ｂ）（メタ)アクリレートモノマーを含有する光学用粘着材樹脂組成物であって、該（メタ）アクリレートポリマーがアミド基を有することを特徴とする。
本発明の光学用粘着材樹脂組成物では、上述のように特定構造を有する成分（Ａ）のポリマーと、（Ｂ）希釈モノマーとなる成分とを組み合わせて使用することで相溶性を高めることが可能であり、特に（Ａ）のポリマーを構成するモノマーと（Ｂ）希釈モノマーを同様の成分とすることによって、ポリマー成分の溶解性を向上させることが可能となる。そのため、高分子量のポリマーを使用した場合でも透明性に優れた樹脂組成物及びそれらの硬化物を得ることが可能となる。【００１６】
また、高分子量のポリマーを比較的高濃度で含有する樹脂組成物を調製し使用することによって、薄い膜厚であっても衝撃吸収性に優れる部材を実現することが可能となる。
さらに、本発明の光学用粘着材樹脂組成物では、ポリマー成分が特定のモノマー成分で希釈されていることにより、樹脂組成物を溶剤で希釈することなく成形することができ、気泡が発生しにくい、かつ厚みのあるフィルム又はシートを容易に作製することが可能となる。
以下、本発明の光学用粘着材樹脂組成物を構成する（Ａ）成分から（Ｄ）成分について詳細に説明する。【００１７】
（Ａ）成分
本発明で使用される（Ａ）(メタ)アクリレートポリマーは、アミド基を有することを特徴とする。本発明におけるアミド基は、構造式として−ＣＯ−ＮＲＲ’で示されるものであり、具体的には、Ｒ及びＲ’はそれぞれ独立に水素原子又はアルキル基である場合やＲとＲ’が一つになって環を形成した構造である場合が挙げられる。このように、アミド基を導入することで、粘着力と高温信頼性を高めることができ、特にプラスチック前面板に対して高い効果を奏する。アミド基としては、カルボキサミド基（−CO-NH2）、モノアルキルアミド基、ジアルキルアミド基、ヒドロキシアルキルアミド基、モルホリノ基がカルボニル基に結合した基などが好ましいものとして挙げられる。【００１８】
（Ａ）成分の(メタ)アクリレートポリマーは、（メタ）アクリル酸の重合性不飽和結合（（メタ）アクリロイル基）を分子内に１個有するモノマーの１種または２種以上を、塊状重合、溶液重合、懸濁重合及び乳化重合等の従来公知の方法で重合させて得られるポリマーを少なくとも含む。そして、（Ａ）成分の(メタ)アクリレートポリマーにアミド基を導入する方法としては、（Ａ）成分の製造にあたり、（メタ）アクリルアミド系化合物をモノマーとして使用することが好ましい。（メタ）アクリルアミド系化合物としては（メタ）アクリルアミド、ジメチル（メタ）アクリルアミド、ジエチル（メタ）アクリルアミド、イソプロピル（メタ）アクリルアミド、ヒドロキシエチル（メタ）アクリルアミド、（メタ）アクリロイルモルホリンなどが挙げられる。これらのうち、ジエチルアクリルアミド、イソプロピルアクリルアミド、ヒドロキシエチルアクリルアミド及びアクリロイルモルホリンが好ましく、特に、光学用粘着材シートとした時の黄変性をより抑制できる観点から、アクリロイルモルホリンがより好ましい。
このような本発明の光学用粘着材樹脂組成物を用いることで、フィルムあるいはシートを作製した際にそれらに高い粘着力を発現させることが可能となる。このように粘着性を有するシート又はフィルム部材は、接着剤の使用なしで、前面板、タッチパネル、画像表示パネル等の光学部材の表面に貼り合わせることができる。【００１９】
また、（メタ）アクリルアミド系化合物の割合は、使用する全モノマー化合物の質量を基準として、３〜３０質量％とすることが好ましく、５〜２０質量％とすることがより好ましく、７〜１５質量％とすることが特に好ましい。アクリルアミド系化合物の割合が３質量％以上であると、プラスチック前面板への十分な粘着力が得られ、３０質量％以下であると貼り合わせが容易となる。
なお、この点を（Ａ）（メタ）アクリレートポリマーの構造から述べると、側鎖にアミド基を有するモノマー由来の構造単位の含有割合が、重合に供された全モノマー中に３〜３０質量％存在することが好ましいということを意味する。【００２０】
また、本発明の効果が得られる範囲であれば、モノマー化合物として、（メタ）アクリル酸の重合性不飽和結合を分子内に２個以上有する他のモノマー化合物を併用し、それら化合物の共重合によって得られるポリマーを使用してもよい。
また、本発明の効果が得られる範囲であれば、モノマー化合物として、上述の（メタ）アクリレートモノマー化合物以外に、重合性不飽和結合を有する他のモノマー化合物をさらに用い、それらを共重合させて得られるポリマーであってもよい。
なお、本願明細書において（メタ）アクリルとはアクリル及びメタクリルを意味し、例えば（メタ）アクリレートはアクリレート又はメタクリレートを意味する。同種の表現も同様に、２種のものを包含する意味である。【００２１】
（Ａ）(メタ)アクリレートポリマーの分子内には、前面板やタッチパネル等の光学部材への粘着性を向上させる目的で、極性基を付与しておくことが好ましい。粘着性の向上に有効な極性基の例として、水酸基、カルボキシル基、シアノ基、グリシジル基等が挙げられる。これら極性基の導入は、例えば、極性基を有するモノマー化合物と、アルキル（メタ）アクリレート等の（メタ）アクリレートモノマー化合物とを共重合させることによって達成される。ポリマー中に水酸基等の極性基を導入することによって、樹脂組成物に適度な極性を持たせ、吸湿時の白濁を防止することが可能となる。
極性基を有するモノマー化合物としては、水酸基を有するモノマー化合物が好ましい。水酸基を有するモノマー化合物の割合は、特に限定されるものではないが、使用する全モノマー化合物の質量を基準として１０〜３０質量％の割合とすることが好ましい。該含有量が１０質量％以上であると、吸湿時に白濁することがなく、一方、３０質量％以下であると、吸湿時の寸法変化が大きくなることがなく、適用箇所からはみ出したり、剥離が発生したりする等の不具合が生じない。【００２２】
上記（Ａ）(メタ)アクリレートポリマーを構成する（メタ）アクリレートモノマー化合物には、アクリル酸及びメタクリル酸、それらの誘導体が含まれる。（メタ）アクリル酸由来の重合性不飽和結合を分子内に１個有するモノマー化合物の具体例としては、アクリル酸、メタクリル酸等のカルボキシル基を有するモノマー；メチル（メタ）アクリレート、ｎ−ブチル（メタ）アクリレート、イソブチル（メタ）アクリレート、２−エチルヘキシル（メタ）アクリレート、イソノニル（メタ）アクリレート、ｎ−オクチル（メタ）アクリレート、ラウリル（メタ）アクリレート、ステアリル（メタ）アクリレート等のアルキル基の炭素数が１〜１８であるアルキル（メタ）アクリレート；ベンジル（メタ）アクリレート等のアラルキル基の炭素数が７〜２０であるアラルキル（メタ）アクリレート；ブトキシエチル（メタ）アクリレート等のアルコキシアルキル基の炭素数が２〜２０であるアルコキシアルキル（メタ）アクリレート；Ｎ，Ｎ−ジメチルアミノエチル（メタ）アクリレート等の（モノアルキル又はジアルキル）アミノアルキル基の総炭素数が１〜２０であるアミノアルキル（メタ）アクリレート；ジエチレングリコールエチルエーテルの（メタ）アクリレート、トリエチレングリコールブチルエーテルの（メタ）アクリレート、テトラエチレングリコールモノメチルエーテルの（メタ）アクリレート、ヘキサエチレングリコールモノメチルエーテルの（メタ）アクリレート、オクタエチレングリコールのモノメチルエーテル（メタ）アクリレート、ノナエチレングリコールのモノメチルエーテル（メタ）アクリレート、ジプロピレングリコールのモノメチルエーテル（メタ）アクリレート、ヘプタプロピレングリコールのモノメチルエーテル（メタ）アクリレート、テトラエチレングリコールのモノエチルエーテル（メタ）アクリレート等のアルキレン鎖の炭素数が１〜１０で末端アルキルエーテルの炭素数が１〜１０のポリアルキレングリコールアルキルエーテルの（メタ）アクリレート；ヘキサエチレングリコールフェニルエーテルの（メタ）アクリレート等のアルキレン鎖の炭素数が１〜１０で末端アリールエーテルの炭素数が６〜２０のポリアルキレングリコールアリールエーテルの（メタ）アクリレート；シクロヘキシル（メタ）アクリレート、ジシクロペンタニル（メタ）アクリレート、イソボルニル（メタ）アクリレート、メチレンオキシド付加シクロデカトリエン（メタ）アクリレート等の脂環構造を有する総炭素数４〜３０の（メタ）アクリレート；ヘプタデカフロロデシル（メタ）アクリレート等の総炭素数４〜３０のフッ素化アルキル（メタ）アクリレート；２−ヒドロキシエチル（メタ）アクリレート、３−ヒドロキシプロピル（メタ）アクリレート、４−ヒドロキシブチル（メタ）アクリレート、トリエチレングリコールのモノ（メタ）アクリレート、テトラエチレングリコールモノ（メタ）アクリレート、ヘキサエチレングリコールモノ（メタ）アクリレート、オクタプロピレングリコールモノ（メタ）アクリレート、グリセロールのモノ又はジ（メタ）アクリレート等の水酸基を有する（メタ）アクリレート；グリシジル（メタ）アクリレート等のグリシジル基を有する（メタ）アクリ���ート；テトラエチレングリコールモノ（メタ）アクリレート、ヘキサエチレングリコールモノ（メタ）アクリレート、オクタプロピレングリコールモノ（メタ）アクリレート等のアルキレン鎖の炭素数が１〜１０のポリエチレングリコールモノ（メタ）アクリレート；(メタ)アクリルアミド、Ｎ，Ｎ−ジメチル(メタ)アクリルアミド、N−イソプロピル(メタ)アクリルアミド、２−ヒドロキシエチル(メタ)アクリルアミド、アクリロイルモルホリン等の(メタ)アクリルアミドなどが挙げられる。【００２３】
上記モノマー化合物の中でも、衝撃吸収性を発現させるためにガラス転移温度を低くする、皮膚刺激性を低くする、及び比較的安価な材料である等の観点から、アルキル基の炭素数４〜１８のアルキル（メタ）アクリレートが好ましい。また、これらに加えて、さらに分子内に水酸基を有する（メタ）アクリレートを併用することがより好ましい。
本発明において、前記アルキル（メタ）アクリレートの含有割合は、使用する全モノマー化合物の質量を基準として、５５〜８３質量％であることが好ましい。この含有量が５５質量％以上であると、ガラス転移温度を下げることができる点で有利であり、一方、８３質量％以下であると、接着力を高める点や吸湿時の透明性を保てる点で有利である。以上の観点から、より好ましい含有量は、５５〜７０質量％である。【００２４】
上記（メタ）アクリル酸の重合性不飽和結合（（メタ）アクリロイル基）を１分子内に１個有するモノマーと共に、（メタ）アクリロイル基を分子内に２個以上有するモノマー化合物を併用する場合、化合物は重合反応に寄与する（メタ）アクリル酸の不飽和結合部位を分子内に２つ以上有すればよく、特に限定されるものではない。そのようなモノマー化合物の具体例としては、１，４−ブタンジオールジ(メタ)アクリレート、１，６−ヘキサンジオールジ(メタ)アクリレート、１，９−ノナンジオールジ(メタ)アクリレート等のアルキレン鎖の炭素数が１〜２０のアルキレングリコールジ(メタ)アクリレート；ポリエチレングリコールジ(メタ)アクリレート、ポリプロピレングリコールジ(メタ)アクリレート等のアルキレン鎖の炭素数が１〜２０のポリアルキレングリコールジ(メタ)アクリレート；トリメチロールプロパントリ(メタ)アクリレート、エチレンオキシド付加トリメチロールプロパントリ(メタ)アクリレート等の総炭素数が１０〜６０のトリ(メタ)アクリレート；エチレンオキシド付加ペンタエリスリトールテトラ(メタ)アクリレート、ジトリメチロールプロパンテトラ(メタ)アクリレート、ペンタエリスリトールテトラ(メタ)アクリレート等の総炭素数が１０〜１００のテトラ(メタ)アクリレート；ジペンタエリスリトールヘキサ(メタ)アクリレートなどが挙げられる。
分子内に重合性不飽和結合を２個以上有するモノマー化合物を過剰に使用した場合、それらの重合によって(メタ)アクリル酸系誘導体ポリマーを合成する際にゲル化が進行する。そのため、上述のモノマー化合物を併用する場合、その割合は、ポリマーの構成原料として使用するモノマー化合物の全質量を基準として０．３質量％以下とすることが好ましい。【００２５】
本発明において、（Ａ）成分のポリマーを調製する際に上記（メタ）アクリレートモノマー化合物と併用することが可能な他のモノマー化合物は、分子内に（メタ）アクリロイル基以外の重合性不飽和結合を有する化合物であればよく、特に限定されるものではない。具体例として、アクリロニトリル、スチレン、酢酸ビニル、エチレン、プロピレン等の重合性炭素−炭素不飽和二重結合を有する重合性化合物が挙げられる。【００２６】
本発明の（Ａ）(メタ)アクリレートポリマー成分の好ましい態様としては、（ｉ）アルキル基の炭素数が４〜１８であるアルキル（メタ）アクリレート、（ｉｉ）水酸基含有（メタ）アクリレート及び（ｉｉｉ）（メタ）アクリルアミド系化合物を共重合させて得られるものが挙げられる。各モノマーの含有量としては、上述のように、使用する全モノマー化合物の質量を基準として、（ｉ）成分５５〜８３質量％、（ｉｉ）成分１０〜３０質量％及び（ｉｉｉ）成分７〜１５質量％が好ましく、これらを共重合させて得られる（Ａ）成分を用いることが好ましい。
特に本発明の好ましい１つの実施形態として、２−エチルヘキシルアクリレートと、２−ヒドロキシエチルアクリレートとアクリロイルモルホリンを併用し、それらの共重合体を（Ａ）(メタ)アクリレートポリマー成分として使用する場合が挙げられる。【００２７】
上記各種モノマー化合物の重合によって得られる（Ａ）(メタ)アクリレートポリマーの重量平均分子量は、８００，０００〜３，０００，０００が好ましく、８００，０００〜２，０００，０００がより好ましく、１，０００，０００〜２，０００，０００がさらに好ましい。ポリマー成分の重量平均分子量が８００，０００以上であると、衝撃を受けた際に樹脂層が裂けたり、変形することがなく、十分な高温信頼性が得られる。一方、重量平均分子量が３，０００，０００以下であると、粘度が高くなりすぎることがなく、溶融樹脂の送液時に高い圧力を必要とせず、容易に送液が可能となる。また、気泡が抜けやすく、硬化物中に気泡が残存することがない。なお、本明細書で記載する「重量平均分子量」は、ゲルパーミエーションクロマトグラフィーによって標準ポリスチレンの検量線を用いて測定して得られた値を意味している。【００２８】
本発明の光学用粘着材樹脂組成物における（Ａ）(メタ)アクリレートポリマーの含有量は、上記（Ａ）成分、（Ｂ）成分及び（Ｃ）成分の全含有量に対して、１０〜６０質量％の範囲が好ましく、１０〜４０質量％の範囲がより好ましい。上記（Ａ）のポリマー成分の含有量が１０質量％以上であると、機械的特性の問題がなく、光学用樹脂材料の十分な衝撃吸収性が得られる。また硬化収縮が大きくなりすぎず、作製したシート又はフィルムの膜の十分な平坦性が得られる。一方、含有量が６０質量％以下であると、樹脂組成物の粘度が高くなりすぎず、シートまたはフィルムの作製が容易である。【００２９】
（Ｂ）成分
本発明で使用される（Ｂ）（メタ）アクリレートモノマーは、（メタ）アクリロイル基を１個有する（メタ）アクリレートモノマーであり、具体的な化合物としては、前記（Ａ）成分の説明で例示したものと同様のものが挙げられる。中でも（Ａ）（メタ）アクリレートポリマーの構成原料と同じ材料を使用することが好ましい。また、（Ａ）成分を形成するための（メタ）アクリレートモノマーの全含有量（（Ａ）成分を構成するモノマーの全含有量）に対する各材料の比率（以下「重合比率」と記載する）と、（Ｂ）成分を構成する（メタ）アクリレートモノマーの全含有量（（Ｂ）成分を構成するモノマーの全含有量）に対する各材料の含有比率が略等しいことがより好ましい。該重合比率と含有比率が略等しいとは、重合比率と含有比率の差が、それぞれの全含有量を１００質量部としたときの質量部の差で８以下であることを示し、５以下であることがより好ましく、３以下であることが特に好ましい。
例えば成分としては、（Ａ）（メタ）アクリレートポリマーが、（ｉ）アルキル基の炭素数４〜１８のアルキル（メタ）アクリレート、（ｉｉ）水酸基含有（メタ）アクリレート及び（ｉｉｉ）（メタ）アクリルアミド系化合物を共重合させて得られるものであるときには、（Ｂ）（メタ）アクリレートモノマーが、（ｉ）アルキル基の炭素数４〜１８のアルキル（メタ）アクリレート、（ｉｉ）水酸基含有（メタ）アクリレート及び（ｉｉｉ）（メタ）アクリルアミド系化合物を含有するものであることが好ましい。
例えば配合割合としては、（Ａ）（メタ）アクリレートポリマー及び（Ｂ）（メタ）アクリレートモノマーが共に、（ｉ）アルキル（メタ）アクリレート５５〜８３質量％、（ｉｉ）水酸基含有（メタ）アクリレート１０〜３０質量％及び（ｉｉｉ）（メタ）アクリルアミド系化合物７〜１５質量％の共重合物又は配合物であることが好ましい。
例えば配合比率としては、（Ａ）成分を形成するための（メタ）アクリレートモノマーの前記（ｉ）〜（ｉｉｉ）の各成分の全含有量に対する比率と（Ｂ）成分を構成する（メタ）アクリレートモノマーの前記（ｉ）〜（ｉｉｉ）の各成分の全含有量に対する含有比率が略等しいことが好ましい。【００３０】
本発明の光学用粘着材樹脂組成物における（Ｂ）成分の含有量は、本発明の光学用粘着樹脂組成物の主成分が（Ａ）成分及び（Ｂ）成分からなる場合には、（Ａ）成分が１０〜６０質量％、（Ｂ）成分が４０〜９０％であることが好ましく、また後述する（Ｃ）架橋材を加える場合には、上記（Ａ）成分、（Ｂ）成分及び（Ｃ）成分の全含有量に対して、３９．９〜８９．９質量％が好ましく、５０〜８９．９質量％の範囲がさらに好ましい。上記（Ｂ）成分の含有量が３９．９質量％以上であると、樹脂組成物の粘度が高くなりすぎず、シート又はフィルムを作製することが容易である。一方、含有量が９０質量％以下であると、作製したシート又はフィルムの機械的特性が良好となる。【００３１】
本発明の光学用粘着材樹脂組成物は、上記（Ａ）成分及び（Ｂ）成分に加えて、さらに（Ｃ）２つ以上の重合性不飽和結合を有する架橋材を含有させることができる。架橋剤を含有することで、該光学用粘着材樹脂組成物からフィルムを形成した際の、フィルムの機械特性が良好となる。
（Ｃ）成分としては、（メタ）アクリレートモノマーと重合反応する不飽和結合を２つ以上有するものであればよく、重合性不飽和結合としては（メタ）アクリロイル基、ビニル基、スチリル基及びアリル基等のラジカル重合性基が挙げられるが、（メタ）アクリロイル基が好ましい。【００３２】
２つ以上の（メタ）アクリロイル基を有する架橋材としては、１，４−ブタンジオールジ（メタ）アクリレート、１，６−ヘキサンジオールジ（メタ）アクリレート、１，９−ノナンジオールジ（メタ）アクリレート等のアルキレングリコールジ（メタ）アクリレート；ポリエチレングリコールジ（メタ）アクリレート、ポリプロピレングリコールジ（メタ）アクリレート等のポリアルキレングリコールジ（メタ）アクリレート；トリメチロールプロパントリ（メタ）アクリレート、エチレンオキシド付加トリメチロールプロパントリ（メタ）アクリレート等のトリ（メタ）アクリレート；エチレンオキシド付加ペンタエリスリトールテトラ（メタ）アクリレート、ジトリメチロールプロパンテトラ（メタ）アクリレート、ペンタエリスリトールテトラ（メタ）アクリレート等のテトラ（メタ）アクリレート；ジペンタエリスリトールヘキサ（メタ）アクリレートなどが挙げられる。【００３３】
また、以下に示す一般式（ａ）〜（ｇ）で示されるような化合物も挙げられる。
下記一般式（ａ）【００３４】
【化１】
2012077807.tif 000003
【００３５】
（式（ａ）中、Ｒはエチレン基又はプロピレン基を示し、ｍ及びｎはそれぞれ独立に１〜２０の整数を示す。）で示されるビスフェノールＡのアルキレンオキシド付加物のジアクリレート化合物、これらのアクリロイル基をメタクリロイル基に換えた化合物、一般式（ｂ）【００３６】
【化２】
2012077807.tif 000004
【００３７】
（式（ｂ）中、ｍ及びｎはそれぞれ独立に１〜１０の整数を示す。）で示されるビスフェノールＡのエピクロルヒドリン変性物とアクリル酸の付加エステル化物、これらのアクリロイル基をメタクリロイル基に換えた化合物、一般式（ｃ）【００３８】
【化３】
2012077807.tif 000005
【００３９】
（式（ｃ）中、Ｒはエチレン基又はプロピレン基を示し、ｍ及びｎはそれぞれ独立に１〜２０の整数を示す。）で示されるリン酸のアルキレンオキシド付加物のジアクリレート化合物、これらのアクリロイル基をメタクリロイル基に換えた化合物、一般式（ｄ）【００４０】
【化４】
2012077807.tif 000006
【００４１】
（式（ｄ）中、ｍ及びｎはそれぞれ独立に１〜１０の整数を示す。）で示されるフタル酸のエピクロリン変性物とアクリル酸の付加エステル化物、これらのアクリロイル基をメタクリロイル基に換えた化合物、一般式（ｅ）【００４２】
【化５】
2012077807.tif 000007
【００４３】
（式（ｅ）中、ｍ及びｎはそれぞれ独立に１〜２０の整数を示す。）で示される１，６−ヘキサンジオールのエピクロリン変性物とアクリル酸の付加エステル化物（アクリロイル基を一分子中に２個有するもの）、これらのアクリロイル基をメタクリロイル基に換えた化合物、一般式（ｆ）【００４４】
【化６】
2012077807.tif 000008
【００４５】
（式（ｆ）中、Ｒはエチレン基又はプロピレン基を示し、３個のｍはそれぞれ独立に１〜２０の整数を示す。）で示されるリン酸のアルキンオキシド付加物のトリアクリレート化合物、これらのアクリロイル基をメタクリロイル基に換えた化合物、一般式（ｇ）【００４６】
【化７】
2012077807.tif 000009
【００４７】
（式（ｇ）中、Ｒはエチレン基又はプロピレン基を示し、ｍ、ｍ′及びｍ″はそれぞれ独立に１〜２０の整数を示す。）で示されるトリメチロールプロパンのアルキレンオキシド付加物のトリアクリレート化合物、これらのアクリロイル基をメタクリロイル基に換えた化合物などが挙げられる。これらのモノマーは、単独で又は２種以上を組み合わせて用いることができる。【００４８】
架橋材としては１，６−ヘキサンジオールジアクリレート、１，９−ノナンジオールジアクリレート、ポリプロピレングリコールジアクリレート、エチレンオキシド付加トリメチロールプロパントリアクリレートが好ましく、エチレンオキシド付加トリメチロールプロパントリアクリレートが特に好ましい。【００４９】
本発明で使用される（Ｃ）２つ以上の重合性不飽和結合を有する架橋材は上記化合物を単独で使用することもできるが複数を組み合わせて使用してもよい。【００５０】
本発明の光学用粘着材樹脂組成物における（Ｃ）成分の含有量は、使用する場合には、上記（Ａ）成分、（Ｂ）成分及び（Ｃ）成分の全含有量に対して、０．０１〜３０質量％の範囲が好ましく、０．０３〜２０質量％の範囲がより好ましい。上記（Ｃ）成分の含有量が０．０１質量％以上であると、作製したシート又はフィルムの機械的特性が十分であり、一方、３０質量％以下であると、作製したシート又はフィルムに十分な粘着性を付与することができる。【００５１】
（Ｄ）成分
本発明の光学用粘着材樹脂組成物では、上記（Ａ）成分、（Ｂ）成分及び（Ｃ）成分に加えて、さらに（Ｄ）重合開始剤を含有することが好ましい。しかし、本発明において（Ｄ）成分の重合開始剤は必ずしも必須ではない。本発明の光学用粘着材樹脂組成物は、その重合反応を例えば電子線を照射して実施した場合、重合開始剤なしで重合反応が進行し得る。そのため、本発明において重合開始剤は、それを使用しなければ重合反応が進行しないような場合に適宜使用する。本発明で使用可能な重合開始剤は、光重合開始剤及び熱重合開始剤のいずれでもよく、それらを併用してもよい。【００５２】
上述のように、本発明の光学用粘着材樹脂組成物に例えば電子線を照射すると、重合開始剤がなくても重合反応が進行する場合がある。すなわち、本発明の樹脂組成物を硬化させるための重合反応は、活性エネルギー線の照射、熱、あるいはこれらの併用による硬化方法によって実施することができる。なお「活性エネルギー線」とは、紫外線、電子線、α線、β線、γ線等をいう。上述の硬化方法は、樹脂組成物における（Ａ）成分の(メタ)アクリル酸系誘導体ポリマーの合成にも利用できる。熱重合は反応時間が長くなることが多いこと、また熱により樹脂組成物の粘度が低下し所定の厚みを維持することが難しくなりやすいことから、光によって重合可能な光重合開始剤を使用することが好ましい。
重合開始剤は、少なすぎると重合反応が良好に進行せずに光学用粘着材樹脂組成物の硬化が不十分となり、逆に多すぎると重合開始剤が大量に残存して光学的特性や機械的特性に問題が生じる恐れがある。そのため、重合開始剤の含有量は、（Ａ）成分、（Ｂ）成分及び（Ｃ）成分の全含有量１００質量部に対して、０．０１〜５質量部の範囲が好ましく、０．０１〜３質量部の範囲がより好ましく、０．０３〜２質量部の範囲が特に好ましい。特に、光重合開始剤を使用する場合は、上記全含有量１００質量部に対して、０．１〜５質量部の範囲が好ましく、０．３〜３質量部の範囲がより好ましく、０．５〜２質量部の範囲が特に好ましい。熱重合開始剤を使用する場合は、上記全含有量１００質量部に対して、０．０１〜１質量部の範囲が好ましく、０．０１〜０．５質量部の範囲がより好ましい。【００５３】
本発明で使用する光重合開始剤は、ベンゾフェノン系、アントラキノン系、ベンゾイン系、スルホニウム塩、ジアゾニウム塩、オニウム塩等の公知の化合物から選択することが可能である。これら光重合開始剤は、光、特に紫外線に対する感度が高い。【００５４】
光重合開始剤として使用可能な化合物の具体例としては、ベンゾフェノン、Ｎ，Ｎ′−テトラメチル−４，４′−ジアミノベンゾフェノン（ミヒラーケトン）、Ｎ，Ｎ−テトラエチル−４，４′−ジアミノベンゾフェノン、４−メトキシ−４′−ジメチルアミノベンゾフェノン、α−ヒドロキシイソブチルフェノン、２−エチルアントラキノン、ｔ−ブチルアントラキノン、１，４−ジメチルアントラキノン、１−クロロアントラキノン、２，３−ジクロロアントラキノン、３−クロル−２−メチルアントラキノン、１，２−ベンゾアントラキノン、２−フェニルアントラキノン、１，４−ナフトキノン、９，１０−フェナントラキノン、チオキサントン、２−クロロチオキサントン、１−ヒドロキシシクロヘキシルフェニルケトン、２，２−ジメトキシ―１，２−ジフェニルエタン−１−オン、２−ヒドロキシ−２−メチル−１−フェニルプロパン−１−オン等の芳香族ケトン化合物；ベンゾイン、メチルベンゾイン、エチルベンゾイン等のベンゾイン化合物；ベンゾインメチルエーテル、ベンゾインエチルエーテル、ベンゾインイソブチルエーテル、ベンゾインフェニルエーテル等のベンゾインエーテル化合物；ベンジル、２，２−ジエトキシアセトフェノン、ベンジルジメチルケタール、β−（アクリジン−９−イル）アクリル酸等のジエステル化合物；９−フェニルアクリジン、９−ピリジルアクリジン、１，７−ジアクリジノヘプタン等のアクリジン化合物；２−（ｏ−クロロフェニル）−４，５−ジフェニルイミダゾール二量体、２−（ｏ−クロロフェニル）−４，５−ジ（ｍ−メトキシフェニル）イミダゾール二量体、２−（ｏ−フルオロフェニル）−４，５−ジフェニルイミダゾール二量体、２−（ｏ−メトキシフェニル）−４，５−ジフェニルイミダゾール二量体、２−（ｐ−メトキシフェニル）−４，５−ジフェニルイミダゾール二量体、２，４−ジ（ｐ−メトキシフェニル）５−フェニルイミダゾール二量体、２−（２，４−ジメトキシフェニル）−４，５−ジフェニルイミダゾール二量体、２−（ｐ−メチルメルカプトフェニル）−４，５−ジフェニルイミダゾール二量体等の２，４，５−トリアリールイミダゾール二量体；２−ベンジル−２−ジメチルアミノ−１−（４−モルホリノフェニル）−１−ブタノン、２−メチル−１−［４−（メチルチオ）フェニル］−２−モルホリノ−１−プロパン、ビス（２，４，６−トリメチルベンゾイル）−フェニルフォスフィンオキシド、オリゴ（２−ヒドロキシ−２−メチル−１−（４−（１−メチルビニル）フェニル）プロパノン）などが挙げられる。【００５５】
本発明では、光重合開始剤として先に例示した化合物を単独でまたは２種以上組み合わせて使用してもよく、目的に応じて、適切な化合物を選択することが好ましい。例えば、樹脂組成物を着色させないためには、以下の化合物を単独でまたは２種以上組み合わせて使用することが好ましい。具体的には、１−ヒドロキシシクロヘキシルフェニルケトン、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オン等のα−ヒドロキシアルキルフェノン系化合物；ビス（２，４，６−トリメチルベンゾイル）−フェニルフォスフィンオキシド、ビス（２，６−ジメトキシベンゾイル）−２，４，４−トリメチル−ペンチルフォスフィンオキシド、２，４，６−トリメチルベンゾイル−ジフェニルフォスフィンオキシド等のアシルフォスフィンオキシド系化合物；オリゴ（２−ヒドロキシ−２−メチル−１−（４−（１−メチルビニル）フェニル）プロパノン）、オキシ−フェニル−アセチックアシッド２−［２−オキソ−２−フェニル−アセトキシ−エトキシ］−エチルエステルとオキシ−フェニル−アセチックアシッド２−［２−ヒドロキシ−エトキシ］−エチルエステルとの混合物などである。【００５６】
厚いシートを作製するためには、少なくとも光重合開始剤として、ビス（２，４，６−トリメチルベンゾイル）−フェニルフォスフィンオキシド、ビス（２，６−ジメトキシベンゾイル）−２，４，４−トリメチル−ペンチルフォスフィンオキシド、２，４，６−トリメチルベンゾイル−ジフェニルフォスフィンオキシド等のアシルフォスフィンオキシド系化合物を使用することが好ましい。【００５７】
また、シートの臭気を減少させるためには、オリゴ（２−ヒドロキシ−２−メチル−１−（４−（１−メチルビニル）フェニル）プロパノン）、及びオキシ−フェニル−アセチックアシッド２−［２−オキソ−２−フェニル−アセトキシ−エトキシ］−エチルエステルとオキシ−フェニル−アセチックアシッド２−［２−ヒドロキシ−エトキシ］−エチルエステルとの混合物の少なくとも一方を使用することが好ましい。【００５８】
さらに、酸素による重合阻害を低減するためには、オキシ−フェニル−アセチックアシッド２−［２−オキソ−２−フェニル−アセトキシ−エトキシ］−エチルエステルとオキシ−フェニル−アセチックアシッド２−［２−ヒドロキシ−エトキシ］−エチルエステルとの混合物を使用することが好ましい。【００５９】
前記熱重合開始剤とは、熱によりラジカルを発生する開始剤であり、具体的には、過酸化ベンゾイル、ｔ−ブチルパーベンゾエイト、クメンヒドロパーオキシド、ジイソプロピルパーオキシジカーボネート、ジ−ｎ−プロピルパーオキシジカーボネート、ジ（２−エトキシエチル）パーオキシジカーボネート、ｔ−ブチルパーオキシネオデカノエート、ｔ−ブチルパーオキシピバレート、（３，５，５−トリメチルヘキサノイル）パーオキシド、ジプロピオニルパーオキシド、ジアセチルパーオキシド、ジドデシルパーオキシド等の有機過酸化物が挙げられる。また、２，２’−アゾビスイソブチロニトリル、２，２’−アゾビス（２−メチルブチロニトリル）、１，１’−アゾビス（シクロヘキサン−１−カルボニトリル）、２，２’−アゾビス（２，４−ジメチルバレロニトリル）、２，２’−アゾビス（２，４−ジメチル−４−メトキシバレロニトリル）、ジメチル２，２’−アゾビス（２−メチルプロピオネート）、４，４’−アゾビス（４−シアノバレリック酸）、２，２’−アゾビス（２−ヒドロキシメチルプロピオニトリル）、２，２’−アゾビス［２−（２−イミダゾリン−２−イル）プロパン］等のアゾ系化合物が挙げられる。【００６０】
本発明の光学用粘着材樹脂組成物において熱重合開始剤を使用する場合、好ましくは４０〜８０℃、より好ましくは４０〜６５℃、特に好ましくは５０〜６５℃の１０時間半減期温度を有することが望ましい。「１０時間半減期温度」とは、１０時間で熱重合開始剤の半分が分解する際の温度を意味する。１０時間半減期温度が４０℃以上であると、樹脂組成物の保存安定性が良好となり、一方、１０時間半減期温度が８０℃以下であると、硬化反応時に高温での加熱が不要となり、液晶や偏光板の特性の劣化を生じない。したがって、液晶ディスプレイの表示特性が悪化するといった問題が発生しない。１０時間半減期温度が比較的高い熱重合開始剤を使用する場合は樹脂組成物の保存安定性を確保しやすいが、反応性が低くなるため、それらは比較的多めの添加量とする必要がある。逆に、１０時間半減期温度が低い熱重合開始剤の場合は、保管時の樹脂組成物の重合反応を抑制するために、比較的少量の添加量とすることが好ましい。これ等の重合開始剤は（Ａ）（メタ）アクリレートポリマーを作製する際にも使用することができる。【００６１】
さらに本発明の光学用粘着材樹脂組成物は、必要に応じて、各種安定剤を含んでもよい。本発明で使用可能な安定剤としては、例えば、樹脂組成物の保存安定性を高める目的で使用されるパラメトキシフェノール等の重合禁止剤、樹脂組成物の硬化物の耐熱性を高めるために使用されるトリフェニルホスフィン等の酸化防止剤、耐候性を高めるために使用されるヒンダードアミン系光安定剤（ＨＡＬＳ）等が挙げられる。これら複数の安定剤を組み合わせて使用してもよい。その他、本発明の効果が得られる範囲であれば、周知の添加剤を使用してもよい。【００６２】
次に、本発明の光学用粘着材樹脂組成物のシート状の硬化物から構成される光学用粘着材シートについて以下説明する。
本発明の光学用粘着材シートは、光学用粘着材樹脂組成物をそのままの状態で汎用の塗工機を用いて所望の厚みに塗工するか又は注型成形し、その後に硬化反応を遂行し硬化物とすることによって得られる。硬化反応には、熱による重合方法を用いることが可能である。また、ＵＶ（紫外線）やＥＢ（電子線）等の活性エネルギー線を照射することによって硬化反応を遂行することも可能である。これらの硬化方法を併用してもよい。【００６３】
本発明の光学用粘着材シートは、これをガラス、その他の基材等に貼り合せて使用することも可能である。【００６４】
本発明の光学用粘着材樹脂組成物は、液晶画像表示装置、ＰＤＰ、有機ＥＬ等の画像表示装置に使用される材料を侵すことがなく、また優れた透明性を示すため、各種画像表示装置用の粘着材シートとして好適に使用することが可能である。そのため、本発明の好ましい実施形態の一例では、上述の粘着材シートを画像表示装置及び画像表示装置用光学フィルタにおける衝撃吸収層あるいは透明な充填層として適用する。【００６５】
粘着材シートを画像表示装置の衝撃吸収層とする場合、樹脂組成物の硬化物のガラス転移温度（Ｔｇ）は０℃以下であることが好ましい。硬化物のガラス転移温度が０℃以下であると、衝撃吸収層の柔軟性が担保され、衝撃により裂けることがない。以上の観点等から、Ｔｇは−２０〜−６０℃であることがより好ましい。また、粘着材シートを画像表示装置に適用する場合、可視光領域（波長：３８０〜７８０ｎｍ）の光線に対して８０％以上であることが好ましく、９０％以上であることがより好ましい。【００６６】
なお、本発明の光学用粘着材シートとして、光学用粘着材樹脂組成物の硬化反応によって、予め自立型のシート又はフィルムを作製し、それらを使用することができる。このような光学用粘着材シートの作製には、注形成形等の方法を利用することが可能である。また、光学用粘着材樹脂組成物の硬化反応は、加熱によって、又は紫外線等の光線、電子線等の放射線を照射することによって遂行することが可能である。本発明の光学用粘着材樹脂組成物を自立型のシートやフィルムに成形する場合、その膜厚は０．０１ｍｍ〜３ｍｍとすることが好ましい。膜厚が０．０１ｍｍ以上であると、表示パネルや前面板のうねりなどに追従することができ、気泡が発生しない。また、３ｍｍ以下であると、良好な光学特性が得られる。このような観点からは０．０５ｍｍ〜３ｍｍがより好ましい。
このようなシート又はフィルムの形状に成形した光学用粘着材シートは、画像表示パネルあるいは画像表示装置の表面又は光学フィルタ等に、そのまま積層できるが、粘着剤あるいは接着剤を介して積層することもできる。
なお、本発明の光学用粘着材樹脂組成物は、液状のまま、画像表示パネルや前面板に塗布して貼り合わせたり、貼り合わせる２枚の部材の間の空隙に充填して使用することもできる。【００６７】
本発明の光学用粘着材樹脂組成物の硬化反応を紫外線等の光線を照射することによって遂行する場合、酸素が存在すると重合が阻害される場合がある。このような場合には、硬化させる樹脂層の表面を酸素から遮断するための透明フィルム又は透明ガラスで覆うことが好ましい。また、不活性雰囲気下で重合を行うことによって酸素を遮断することもできる。このような方法で酸素を遮断することが困難な場合には、重合開始剤の添加量を増やすことによって酸素による影響を低減することができる。その際に使用する重合開始剤としては、オキシ−フェニル−アセチックアシッド２−［２−オキソ−２−フェニル−アセトキシ−エトキシ］−エチルエステルとオキシ−フェニル−アセチックアシッド２−［２−ヒドロキシ−エトキシ］−エチルエステルとの混合物が好ましい。
紫外線照射装置としては、特に限定されず、枚葉式、コンベア式等の周知の紫外線照射装置を使用することができる。また、紫外線照射用の光源としては、低圧水銀灯、中圧水銀灯、高圧水銀灯、メタルハライドランプ、ＬＥＤランプ等であってよいが、高圧水銀灯、又はメタルハライドランプを使用することが好ましい。【００６８】
本発明における前面板は、画像表示装置に使用される前面板であって、例えば液晶表示装置の透明保護基板などがこれに該当し、一般的な光学用透明基板であってよい。具体的には、ガラス板、石英板等の無機物の板、アクリル板、ポリカーボネート板等の樹脂板、厚手のポリエステルシート等の樹脂シートが挙げられる。一般にプラスチック基板を使用した場合は光学用粘着材樹脂組成物との密着性が低くなることが多いが、本発明の光学用粘着材樹脂組成物はプラスチック基板に対する密着性に優れる。これらの前面板（透明保護基板）は、複数枚を組み合わせて使用することもでき、複数枚を一体に積層したものを使用することもできる。これらの前面板（透明保護基板）の表面には、必要に応じて、反射防止層、防汚層、色素層、ハードコート層等の機能層が積層されていてもよい。表面処理は、前面板（透明保護基板）の片面に対して、又は両面に対して実施されていてよい。【００６９】
本発明はまた、前述した本発明の光学用粘着材樹脂組成物又は光学用粘着材シートを用いて、画像表示パネルに、前面板やタッチパネル等の光学部材を貼付してなる画像表示装置をも提供する。なお、当該粘着材シートが適用可能な画像表示装置を以下に示すと共に、前記光学部材として、以下に示す各種の機能層を挙げることができる。
本発明の光学用粘着材樹脂組成物又は光学用粘着材シートを適用することが可能な画像表示装置の例として、プラズマディスプレイ（ＰＤＰ）、液晶ディスプレイ（ＬＣＤ）、陰極線管（ＣＲＴ）、電界放出ディスプレイ（ＦＥＤ）、有機ＥＬディスプレイ、電子ペーパー等が挙げられる。このような画像表示装置の表面に機能層が積層されていてもよい。【００７０】
ここで、機能層として例示した反射防止層は、可視光に対する反射率が５％以下となる反射防止性を有すればよく、透明プラスチックフィルム等の透明基材に既知の反射防止方法によって処理された層を用いることができる。
また、防汚層は、表面に汚れが付着することを防止するために使用されるものであり、周知の材料から構成することが可能である。特に限定するものではないが、表面張力を低下させるために、防汚層はフッ素系樹脂やシリコーン系樹脂等から構成されることが好ましい。
色素層は、不要な光を低減し、色純度を高めるために使用され、液晶パネル等の画像表示用パネルから発する光の色純度が低い場合に有効である。不要となる領域の光を吸収する色素を樹脂に溶解させ、それをポリエチレンフィルム、ポリエステルフィルム等の基材フィルム上に製膜あるいは積層するか、又は上記色素を粘着剤に混合する等の方法によって形成することが可能である。
ハードコート層は、表面硬度を高くするために使用される。ハードコート層は、ウレタンアクリレート又はエポキシアクリレート等のアクリル樹脂、エポキシ樹脂等をポリエチレンフィルム等の基材フィルム上に製膜又は積層することによって形成することが可能である。【００７１】
本発明の光学用粘着材樹脂組成物又は光学用粘着材シートを前面板、タッチパネル、画像表示パネル等に積層するためには一般的に使用される真空ラミネータ、ロールラミネータ、枚葉積層装置などの装置を使用することができる。貼り合わせ時の気泡を抑制するためには真空ラミネータを使用することが好ましい。また貼り合わせ後にオートクレーブ処理により気泡を減少させることもできる。
前記オートクレーブ処理は、４０℃〜８０℃（好ましくは５０℃〜７０℃）、０．３〜０．８ＭＰａ（好ましくは０．４〜０．７ＭＰａ）、５〜６０分（好ましくは、１０〜５０分）の条件で行うことができる。【００７２】
以下、本発明の光学用粘着材樹脂組成物の画像表示装置への適用について、画像表示装置が液晶表示装置である場合を例に挙げてより具体的に説明する。
液晶表示装置に組み込まれる液晶表示セルは、特に限定されるものではなく、当技術分野で周知の液晶材料から構成されるものであってよい。また、液晶材料の制御方法によってＴＮ（Ｔｗｉｓｔｅｄ  Ｎｅｍａｔｉｃ）、ＳＴＮ（Ｓｕｐｅｒ−ｔｗｉｓｔｅｄ  ｎｅｍａｔｉｃ）、ＶＡ（Ｖｉｒｔｉｃａｌ  Ａｌｉｇｎｍｅｎｔ）、ＩＰＳ（Ｉｎ−Ｐｌａｃｅ−Ｓｗｉｔｃｈｉｎｇ）等に分類されるが、本発明では、いずれの制御方法を使用した液晶表示セルであってもよい。【００７３】
図１及び図２は、従来の液晶画像表示装置の構造の一例を模式的に示す側面断面図である。図１に示した液晶画像表示装置は、液晶表示セル１０と、その両面に貼り付けられた偏光板２０及び２２と、画像表示装置の視認側となる偏光板２０の上面に空隙３０を介して配置された前面板（透明保護基板）４０と、偏光板２２の下面に設けられたバックライトシステム５０とから構成される。液晶表示セル１０は、２枚のガラス（図示せず）に液晶材料を封入した構造体であり、それぞれのガラス表面に偏光板２０及び２２が貼り付けられている。バックライトシステム５０は、代表的には反射板等の反射手段とランプ等の照明手段とから構成される。また、図２に示した液晶画像表示装置は、液晶画像表示装置の視認側となる偏光板２０の上面（前面）に前面板（透明保護基板）を設置しないことを除き、図１に示した液晶表示装置と同様に構成される。【００７４】
一方、本発明の光学用粘着材樹脂組成物を適用して構成される液晶画像表示装置では、該光学用粘着材樹脂組成物を用いて得られた透明樹脂層を備えることを特徴とする。図３は、本発明による液晶表示装置の構造の一例を模式的に示す側面断面図である。図３に示した液晶画像表示装置は、図１に示した従来の液晶画像表示装置に対応しており、空隙３０を透明樹脂層３２としたものである。すなわち、図３に示した液晶画像表示装置は、液晶表示セル１０と、その両面に貼り付けられた偏光板２０及び２２と、画像表示装置の視認側となる偏光板２０の上面に設けられた透明樹脂層３２と、その表面に設けられた前面板（透明保護基板）４０と、偏光板２２の下面に設けられたバックライトシステム５０とから構成される。このような構成を有する液晶画像表示装置は、従来の液晶画像表示装置と比較して、前面板（透明保護基板）と透明樹脂層との組み合わせによって耐衝撃性が向上するため割れにくい。また、画像表示装置の表面を押した場合であっても表示ムラが発生し難いという利点もある。
なお、同様にして、プラズマディスプレイの構造においては、前面板とプラズマディスプレイパネルとの間に本発明の光学用粘着材樹脂組成物を充填し硬化させたり、本発明の光学用粘着材シートを用いて前面板とプラズマディスプレイパネルを貼付した場合、プラズマディスプレイにみられる２重映りによる画質低下を抑制することができ、またコントラストを向上することもできる。【００７５】
次に、タッチパネルを有する構造の画像表示装置に、本発明の光学用粘着材樹脂組成物を適用する場合について説明する。
タッチパネルを有する構造の画像表示装置は、画像表示パネルと、タッチパネルと、前面板とを備え、前記画像表示パネルと前記タッチパネルとの間、及び／又は、前記タッチパネルと前記前面板との間に本発明の光学用粘着材樹脂組成物又は光学用粘着材シートを適用することができる。
ここで、画像表示装置において、液晶画像表示装置における偏光板は、液晶表示セルに貼付されて液晶パネルの一部となっている場合、タッチパネルと貼付されてタッチパネルの一部となっている場合などがあるが、それぞれの場合に、偏光板は貼付された対象物の一部として、包含されるものである。【００７６】
図４はタッチパネルを有する従来の液晶画像表示装置の構造の一例を模式的に示す側面断面図である。図１における画像表示装置の視認側となる偏光板２０の上面に、空隙を介して配置されたタッチパネル６０が追加された構造である。このため、図４では空隙が２箇所存在しており、界面の反射による表示品質の低下が見られる。
また、図５に示した液晶画像表示装置は、図４に示した従来の液晶画像表示装置に対応しており、２つの空隙を本発明の光学用粘着材樹脂組成物又は光学用粘着材シートを用いた透明樹脂層３２としたものである。このような構造をとることでタッチパネルの機能と表示品質を両立させることができる。【００７７】
図６はオンセル型と呼ばれる構造の一例を模式的に示す側面断面図である。液晶表示セル１０の視認側にタッチパネル６０と偏光板２０が設けられており、偏光板の視認側に透明樹脂層３２、前面板（透明保護基板）４０が設けられる。このような構造とすることで、図５と同等の機能を有するより薄型の構造体とすることができる。
また、図７のように、液晶表示セルではなく前面板（透明保護基板）４０にタッチパネル６０を一体化した構造とすることもできる。
なお、タッチパネル６０としては一般的に用いられているものを使用することができる。
なお、前面板、画像表示パネル又はタッチパネルに１０〜８０μｍの段差（図示せず）を有する場合は、前面板とタッチパネル、タッチパネルと画像表示パネル、又は前面板と画像表示パネルを光学用粘着材シートで貼り合わせる工程後に、段差近傍の気泡をより除去できる観点から、前述のオートクレーブ処理（加熱加圧処理）をすることが好ましい。
【実施例】
【００７８】
以下、本発明を実施例により詳述するが、本発明の範囲はこれらの実施例に限定されるものではない。なお、以降に記載する用語「重量平均分子量」は、ＴＨＦを溶媒とするゲルパーミエーションクロマトグラフィーによって測定を行い、その測定値を標準ポリスチレンの検量線を使用して換算することによって決定した値である。
（評価方法）
１．全光線透過率
各実施例及び比較例にて作製したシートについて、色差・濁度測定器ＣＯＨ−３００Ａ（日本電色工業（株）製）を使用して全光線透過率を測定することによって、透明性を評価した。
２．粘着力
各実施例及び比較例にて作製した光学用粘着材シートを２５ｍｍの幅にカットしガラス板あるいはアクリル板に貼り合わせ、引き剥がし試験機により１８０°引き剥がし試験を行い、粘着力を測定した。試験温度は８０℃、剥離速度は３００ｍｍ／分で試験を行った。
３．耐湿信頼性
各実施例及び比較例にて作製した光学用粘着材シートを６０℃、９０％ＲＨの高温高湿試験槽に５０時間入れて吸湿試験を実施し、その後に粘着材シートの外観変化を目視にて観察した。吸湿試験後の粘着材シートに白濁が見られず透明性を維持しているものを「Ａ」とした。
４．高温信頼性
各実施例及び比較例にて作製した光学用粘着材シートを、透明プラスチック前面パネル〔厚さ１ｍｍのポリカーボネート板（４０ｍｍ×５０ｍｍ）ＭＲ−５８（三菱ガス化学（株）製）〕にロールラミネータにより貼り合わせ、これをさらにガラス板に真空ラミネータにより貼り合わせた。その後オートクレーブにより０．５ＭＰａ、６０℃で３０分処理をすることにより貼り合わせ時に発生した気泡を除去した。その後８５℃の高温試験槽に５０時間入れて高温試験を実施し、その後に外観変化を目視にて観察した。高温試験後の貼り合わせ物に気泡が見られないものを「Ａ」とし、気泡が見られたものを「Ｂ」とした。【００７９】
製造例１（（メタ）アクリレートポリマーの調製）
冷却管、温度計、撹拌装置、滴下漏斗及び窒素注入管を取り付けた反応容器に初期モノマーとして、２−エチルヘキシルアクリレート８４．０ｇと２−ヒドロキシエチルアクリレート２４．０ｇとアクリロイルモルホリン１２．０ｇとメチルイソブチルケトン１５０．０ｇとを秤量し、１００ｍｌ／ｍｉｎの風量で窒素置換しながら、１５分間かけて常温から６０℃まで加熱した。その後、温度を６０℃に維持しながら、追加モノマーとして、２−エチルヘキシルアクリレート２１．０ｇと２−ヒドロキシエチルアクリレート６．０ｇとアクリロイルモルホリン３．０ｇとを秤量し、それらにラウリルパーオキシド０．３ｇを溶解させて溶液を調製し、その溶液を６０分間かけて滴下した。滴下終了後、さらに１０時間にわたって反応を行った。得られた反応混合物から、メチルイソブチルケトンを溜去することによって、２−エチルヘキシルアクリレートと２−ヒドロキシエチルアクリレートとアクリロイルモルホリンとのコポリマー（重量平均分子量８５０，０００）を得た。【００８０】
実施例１（光学用粘着材樹脂組成物の調製）
以下の化合物、（Ａ）、（Ｂ１）、（Ｂ２）、（Ｂ３）、（Ｃ）及び（Ｄ）をそれぞれ秤量し、反応容器に入れ、スリーワンモータを用いて室温（２５℃）で３０分間にわたって攪拌混合することによって光学用粘着材樹脂組成物を調製した。
（Ａ）製造例１で調製したコポリマー１６．３５ｇ
（Ｂ１）２−エチルヘキシルアクリレート（２ＥＨＡ）５８．００ｇ
（Ｂ２）２−ヒドロキシエチルアクリレート１６．５７ｇ
（Ｂ３）アクリロイルモルホリン（（株）興人製）８．２８ｇ
（Ｃ）エチレンオキシド付加トリメチロールプロパントリアクリレート（新中村化学工業（株）製、商品名「ＴＭＰＴ−３ＥＯ」）０．３０ｇ
（Ｄ）１−ヒドロキシ−シクロヘキシル−フェニル−ケトン（ＢＡＳＦジャパン（株）製、商品名「Ｉｒｇａｃｕｒｅ−１８４」）０．５０ｇ
また、該光学用粘着材樹脂組成物を、幅１００ｍｍ、奥行き１００ｍｍ、深さ０．５ｍｍの枠に流し込み、枠の上部を紫外線透過性ガラスで覆った後に、紫外線照射装置を用いて積算露光量３，０００ｍＪ／ｃｍ2で紫外線を照射し組成物を硬化させることによって粘着材シートを作製した。該粘着材シートは透明であった。次いで、作製した粘着材シートについて、上記各種試験を実施し、その特性を評価した。評価結果を表１に示す。【００８１】
実施例２
以下の化合物、（Ａ）、（Ｂ１）、（Ｂ２）、（Ｂ３）、（Ｃ）及び（Ｄ）をそれぞれ秤量し、反応容器に入れ、スリーワンモータを用いて室温（２５℃）で３０分間にわたって攪拌混合することによって光学用粘着材樹脂組成物を調製した。
（Ａ）製造例１で調製したコポリマー１６．３７ｇ
（Ｂ１）２−エチルヘキシルアクリレート（２ＥＨＡ）５７，６３ｇ
（Ｂ２）２−ヒドロキシエチルアクリレート１６．４７ｇ
（Ｂ３）アクリロイルモルホリン（（株）興人製）８．２３ｇ
（Ｃ）ポリプロピレングリコールジアクリレート（新中村化学工業株式会社製、商品名「ＡＰＧ−７００」）０．８０ｇ
（Ｄ）１−ヒドロキシ−シクロヘキシル−フェニル−ケトン（ＢＡＳＦジャパン（株）製、商品名「Ｉｒｇａｃｕｒｅ−１８４」）０．５０ｇ
得られた光学用粘着材樹脂組成物使用して実施例１と同様に粘着材シートを作製し各種試験を実施し、その特性を評価した。評価結果を表１に示す。【００８２】
製造例２（（メタ）アクリレートポリマーの調製）
冷却管、温度計、撹拌装置、滴下漏斗及び窒素注入管を取り付けた反応容器に初期モノマーとして、２−エチルヘキシルアクリレート８４．０ｇと２−ヒドロキシエチルアクリレート２４．０ｇとアクリロイルモルホリン１２．０ｇとメチルイソブチルケトン１５０．０ｇとを秤量し、１００ｍｌ／ｍｉｎの風量で窒素置換しながら、１５分間かけて常温から５５℃まで加熱した。その後、温度を５５℃に維持しながら、追加モノマーとして、２−エチルヘキシルアクリレート２１．０ｇと２−ヒドロキシエチルアクリレート６．０ｇとアクリロイルモルホリン３．０ｇとを秤量し、それらにラウリルパーオキシド０．３ｇを溶解させて溶液を調製し、その溶液を６０分間かけて滴下した。滴下終了後、さらに１５時間にわたって反応を行った。得られた反応混合物から、メチルイソブチルケトンを溜去することによって、２−エチルヘキシルアクリレートと２−ヒドロキシエチルアクリレートとアクリロイルモルホリンとのコポリマー（重量平均分子量１，２００，０００）を得た。【００８３】
実施例３（光学用粘着材樹脂組成物の調製）
以下の化合物、（Ａ）、（Ｂ１）、（Ｂ２）、（Ｂ３）、（Ｃ）及び（Ｄ）をそれぞれ秤量し、反応容器に入れ、スリーワンモータを用いて室温（２５℃）で３０分間にわたって攪拌混合することによって光学用粘着材樹脂組成物を調製した。
（Ａ）製造例２で調製したコポリマー１４．８８ｇ
（Ｂ１）２−エチルヘキシルアクリレート（２ＥＨＡ）５９．０２ｇ
（Ｂ２）２−ヒドロキシエチルアクリレート１６．８６ｇ
（Ｂ３）アクリロイルモルホリン（（株）興人製）８．４４ｇ
（Ｃ）エチレンオキシド付加トリメチロールプロパントリアクリレート（新中村化学工業（株）製、商品名「ＴＭＰＴ−３ＥＯ」）０．３０ｇ
（Ｄ）１−ヒドロキシ−シクロヘキシル−フェニル−ケトン（ＢＡＳＦジャパン（株）製、商品名「Ｉｒｇａｃｕｒｅ−１８４」）０．５０ｇ
得られた光学用粘着材樹脂組成物使用して実施例１と同様に粘着材シートを作製し各種試験を実施し、その特性を評価した。評価結果を表１に示す。【００８４】
比較例１
市販の透明なアクリル系粘着樹脂性樹脂シート（厚み１７５μｍ）（（メタ）アクリルアミド系化合物を使用していない（メタ）アクリレートポリマーと（メタ）アクリレートモノマーと重合開始剤を含むもの）について、実施例１と同様の試験を実施し、その特性を評価した。評価結果を表１に示す。【００８５】
【表１】
2012077807.tif 000010
【００８６】
実施例４（シート・貼り合わせの実施例）
実施例１の光学用粘着材樹脂組成物を使用して実施例１と同様に幅３０ｍｍ、奥行き４０ｍｍ、厚さ０．２ｍｍの粘着材シートを作製した。該粘着材シートをロールラミネータによりＭＲ−５８（前出）に貼り合わせ、その後さらに真空ラミネータを使用して液晶パネルに貼り合わせた。貼り合わせ後オートクレーブにより０．５ＭＰａ、６０℃で３０分処理をすることにより貼り合わせ時に発生した気泡を除去した。このようにして作製した前面板付き液晶パネルをバックライトが取り付けられた筐体に組み込み画像を表示させたところ、表示ムラも無く良好な画像を表示した。
次にこの前面板付き液晶パネルを８５℃の高温試験槽による５０時間の高温試験及び６０℃、９０％ＲＨの高温高湿槽による５０時間の高温高湿試験を実施し、その後に外観変化を目視にて観察した。高温試験及び高温高湿試験のいずれの試験を行った場合でも気泡の発生は見られなかった。また、色の変化や剥離も見られず良好な信頼性を示した。また、筐体に組み込んで動作確認を行ったところ問題なく動作することを確認した。【００８７】
実施例５（液貼り合わせの実施例）
実施例４で作製した粘着材シートを５ｍｍの幅に切断し、液晶パネルの４辺に貼り付けた。次に実施例２の樹脂組成物を滴下し、さらにＭＲ−５８（前出）の板を気泡が入らないように被せた。その後紫外線照射装置を用いて積算露光量３，０００ｍＪで紫外線を照射し、組成物を硬化させることによって前面板付き液晶パネルを作製した。作製した液晶パネルをバックライトが取り付けられた筐体に組み込み画像を表示させたところ、表示ムラも無く良好な画像を表示した。
次にこの前面板付き液晶パネルを８５℃の高温試験槽による５０時間の高温試験及び６０℃、９０％ＲＨの高温高湿槽による５０時間の高温高湿試験を実施し、その後に外観変化を目視にて観察した。高温試験及び高温高湿試験のいずれの試験を行った場合でも気泡の発生は見られなかった。また、色の変化や剥離も見られず良好な信頼性を示した。また、筐体に組み込んで動作確認を行ったところ問題なく動作することを確認した。
【産業上の利用可能性】
【００８８】
本発明の光学用粘着材樹脂組成物によれば、プラスチック前面板に対する密着性が高く、透明性や衝撃吸収性に優れる粘着材シートを製造することができる。該粘着材シートは、画像表示装置及び画像表示装置用光学フィルタの用途に好適に使用することが可能である。例えば、本発明の光学用粘着材樹脂組成物及び粘着材シートを画像表示装置の透明樹脂層として適用した場合、画像表示装置において優れた高温信頼性、耐湿信頼性及び衝撃吸収性を実現することができる。
【図１】
2012077807.tif 000011
【図２】
2012077807.tif 000012
【図３】
2012077807.tif 000013
【図４】
2012077807.tif 000014
【図５】
2012077807.tif 000015
【図６】
2012077807.tif 000016
【図７】
2012077807.tif 000017
【国際調査報告】
2012077807.tif 000018
2012077807.tif 000019
2012077807.tif 000020
2012077807.tif 000021